(57)【要約】      （修正有）【課題】クッション性に優れ、多量の発汗による蒸れを軽減し、さらにはサイドアップ機能を有したベッドに対応して屈曲が容易なマットレス用繊維構造体および該繊維構造体を用いてなるマットレスを提供する。【解決手段】非弾性捲縮短繊維と、非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿されたウエブをマットレスの巾方向に積層した後、熱接着性複合短繊維同士が交差した状態で熱融着された固着点および／または熱接着性複合短繊維と非弾性捲縮短繊維とが交差した状態で熱融着された固着点とが散在してなる繊維構造体を得た後、マットレスを作製する。【選択図】図１
0003172502.tif 000002
【実用新案登録請求の範囲】
【請求項１】
非弾性捲縮短繊維と、該非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿されたウエブを積層して得られた、前記熱接着性複合短繊維同士が交差した状態で熱融着された固着点および／または前記熱接着性複合短繊維と前記非弾性捲縮短繊維とが交差した状態で熱融着された固着点とが散在したマットレス用繊維構造体であって、
前記ウエブの積層方向がマットレスの巾方向であることを特徴とするマットレス用繊維構造体。
【請求項２】
前記ウエブが、ウエブをアコーデオン状に折りたたむことにより積層されている、請求項１に記載のマットレス用繊維構造体。
【請求項３】
マットレス用繊維構造体の上表面または下表面において、複数の溝が巾方向に形成されている、請求項１または請求項２に記載のマットレス用繊維構造体。
【請求項４】
前記溝において、深さが２０〜３０ｍｍの範囲内であり、互いに隣り合う溝の間隔が５０〜１００ｍｍの範囲内である、請求項３に記載のマットレス用繊維構造体。
【請求項５】
前記非弾性捲縮短繊維がポリエステル系繊維からなる、請求項１〜４のいずれかに記載のマットレス用繊維構造体。
【請求項６】
前記熱融着成分がポリエステル系エラストマーからなる、請求項１〜５のいずれかに記載のマットレス用繊維構造体。
【請求項７】
繊維構造体の厚さが４０〜１００ｍｍの範囲内であり、かつ繊維構造体の密度が２０〜５０ｋｇ／ｍ３の範囲内である、請求項１〜６のいずれかに記載のマットレス用繊維構造体。
【請求項８】
請求項１〜７のいずれかに記載のマットレス用繊維構造体を含むマットレス。
【請求項９】
マットレスが医療用または介護用である、請求項８に記載のマットレス。
【考案の詳細な説明】
【技術分野】
【０００１】
本考案は、クッション性に優れ、多量の発汗による蒸れを軽減し、さらにはサイドアップ機能を有したベッドに対応して屈曲が容易なマットレス用繊維構造体および該繊維構造体を用いてなるマットレスに関する。
【背景技術】
【０００２】
従来、医療、介護用ベッドとして背上げ機能と連動して転落予防のために身体を包み込むように両サイドが上がる（サイドアップ機能を有した）ベッドが使用されている。そして、このような両サイドが上がるベッドに対応するマットレスとしてはウレタンマットレスが知られているが、ウレタンマットレスでは、通気性が劣ることによる多量の発汗による蒸れや、水洗濯ができないなどの問題点があった。
【０００３】
一方、蒸れの軽減や水洗濯が可能なマットレスとしては熱接着性短繊維を含有する短繊維をウエブ化した後、熱接着性短繊維の熱融着により固着点を形成した繊維クッション材を使用したものが知られている。（例えば、特許文献１、特許文献２参照）。
しかしながら、かかる繊維クッション材を使用したマットレスでは、背上げ機能に対応して屈曲は可能であるが、サイドアップ機能を有したベッドに対応した屈曲が困難であるという問題点があった。
【先行技術文献】
【特許文献】
【０００４】
【特許文献１】特開平８−３１８０６６号公報
【特許文献２】特開２００７−３０８８３１号公報
【考案の概要】
【考案が解決しようとする課題】
【０００５】
本考案は、上記の背景に鑑みなされたものであり、クッション性に優れ、多量の発汗による蒸れを軽減し、さらにはサイドアップ機能を有したベッドに対応して屈曲が容易なマットレス用繊維構造体および該繊維構造体を用いてなるマットレスを提供することにある。
【課題を解決するための手段】
【０００６】
本考案者は、上記目的を達成するため鋭意検討した結果、非弾性捲縮短繊維と熱接着性複合短繊維とが混綿されたウエブを用いてマットレス用繊維構造体を得る際、ウエブの積層方向をマットレスの巾方向とすることにより、クッション性に優れ、多量の発汗による蒸れを軽減し、さらにはサイドアップ機能を有したベッドに対応して屈曲可能なマットレス用繊維構造体が得られることを見出し、さらに鋭意検討を重ねることにより本考案に到達した。
【０００７】
かくして、本考案によれば「非弾性捲縮短繊維と、該非弾性捲縮短繊維を構成するポリマーよりも４０℃以上低い融点を有するポリマーが、熱融着成分としてその表面に配された熱接着性複合短繊維とが重量比率で９０／１０〜１０／９０となるように混綿されたウエブを積層して得られた、前記熱接着性複合短繊維同士が交差した状態で熱融着された固着点および／または前記熱接着性複合短繊維と前記非弾性捲縮短繊維とが交差した状態で熱融着された固着点とが散在したマットレス用繊維構造体であって、前記ウエブの積層方向がマットレスの巾方向であることを特徴とするマットレス用繊維構造体。」が提供される。
【０００８】
その際、前記ウエブが、ウエブをアコーデオン状に折りたたむことにより積層されていることが好ましい。また、マットレス用繊維構造体の上表面または下表面において、複数の溝が巾方向に形成されていることが好ましい。その際、前記溝において、深さが２０〜３０ｍｍの範囲内であり、互いに隣り合う溝の間隔が５０〜１００ｍｍの範囲内であることが好ましい。また、前記非弾性捲縮短繊維がポリエステル系繊維からなることが好ましい。また、前記熱融着成分がポリエステル系エラストマーからなることが好ましい。また、繊維構造体の厚さが４０〜１００ｍｍの範囲内であり、かつ繊維構造体の密度が２０〜５０ｋｇ／ｍ３の範囲内であることが好ましい。
また、本考案によれば、前記のマットレス用繊維構造体を含むマットレスが提供される。その際、マットレスが医療用または介護用であることが好ましい。
【考案の効果】
【０００９】
本考案によれば、クッション性に優れ、多量の発汗による蒸れを軽減し、さらにはサイドアップ機能を有したベッドに対応して屈曲が容易なマットレス用繊維構造体および該繊維構造体を用いてなるマットレスが得られる。
【図面の簡単な説明】
【００１０】
【図１】本考案のマットレス用繊維構造体の一例である。
【図２】本考案において、溝を模式的に示す図である。
【図３】Ｔ／Ｗの測定方法を説明するための模式図である。
【考案を実施するための形態】
【００１１】
以下、本考案のマットレス用繊維構造体（以下、単に「繊維構造体」ということもある。）の実施形態について詳細に説明する。
【００１２】
本考案における非弾性捲縮短繊維としては、綿、ウール等の天然繊維やカーボン繊維等の無機繊維、セルロース系繊維、アラミド系、ポリオレフィン系、ポリエステル系の合成繊維等、さらには雑綿又は反毛とよばれるリサイクル繊維等も使用できる。なかでも、取扱い性及びリサイクル性の点より合成繊維が好ましい。特に、ポリエチレンテレフタレート、ポリトリメチレンテレフタレート、ポリブチレンテレフタレート、ポリヘキサメチレンテレフタレート、ポリテトラメチレンテレフタレート、ポリ−１，４−ジメチルシクロヘキサンテレフタレート、ポリエチレンナフタレート、ポリピバロラクトン、ポリ乳酸（ＰＬＡ）、ステレオコンプレックスポリ乳酸などのポリエステル、またはこれらの共重合体からなる短繊維ないしそれら短繊維の混綿体、または上記ポリマー成分のうちの２種類以上からなる複合短繊維等を挙げることができる。また、マテリアルリサイクルまたはケミカルリサイクルされたポリエステルや、特開２００９−０１６９４号公報に記載された、バイオマスすなわち生物由来の物質を原材料として得られたモノマー成分を使用してなるポリエチレンテレフタレートや、さらには、特開２００４−２７００９７号公報や特開２００４−２１１２６８号公報に記載されているような、特定のリン化合物およびチタン化合物を含む触媒を用いて得られたポリエステルなどからなる短繊維でもよい。これらの短繊維のうち、繊維形成性等の観点から、ポリエチレンテレフタレートまたはポリブチレンテレフタレートからなる短繊維が特に好ましい。
【００１３】
前記の非弾性捲縮短繊維において、単繊維の断面形状は通常の丸、扁平、四つ山扁平などのくびれ付き扁平、三角や四角の多角形、丸中空や三角中空等の中空などいずれでもよい。
【００１４】
また、前記の非弾性捲縮短繊維において、単糸繊度としては、２〜７００ｄｔｅｘ（より好ましくは４〜２００ｄｔｅｘ、特に好ましくは５〜１０ｄｔｅｘ）であることが好ましい。単糸繊度が２ｄｔｅｘよりも小さいと、嵩高性が不十分となりクッション性や反発性が乏しくなるおそれがある。逆に、単糸繊度が７００ｄｔｅｘよりも大きいとウエブ化が難しく、また、同一目付けであれば、繊維構造体を構成する繊維の本数が少なくなるため十分なクッション性が得られないおそれがある。また、非弾性捲縮短繊維の繊維長としては、繊維長が３〜１００ｍｍに裁断されていることが好ましい。
【００１５】
前記の非弾性捲縮短繊維において、捲縮数は４〜２５個／２．５４ｃｍ（好ましくは７〜１５個／２．５４ｃｍ）であることが好ましく、捲縮率としては２０〜３５％であることが好ましい。かかる捲縮数や捲縮率がこれらの範囲よりも小さいとウエブの嵩が出にくく、ウエブ化が困難となるおそれがある。また同時に、繊維構造体の反発性が乏しく、耐久性の低いものしか得られないおそれがある。逆に、かかる捲縮数や捲縮率がこれらの範囲よりも大きいとウエブの嵩高性が低く、高密度の繊維構造体しか得られなかったり、ウエブ化の際に繊維の絡みが強くなり筋状のムラ等が発生しやすくなるおそれがある。
【００１６】
なお、捲縮付与方法としては、熱収縮率の異なるポリマーをサイドバイサイド型に張り合わせた複合繊維を用いてスパイラル状捲縮を付与、異方冷却によりスパイラル状捲縮を付与、通常の押し込みクリンパー方式による機械捲縮を付与など、種々の方法を用いればよいが、嵩高性、製造コスト等の面から機械捲縮を付与するのが最適である。
【００１７】
一方、熱接着性短繊維は、前記非弾性捲縮短繊維を構成するポリマーの融点よりも２５℃以上（より好ましくは２５〜１５０℃）低い融点を有する低融点ポリマーが少なくとも熱融着成分としてその表面に配された短繊維である。加熱により熱融着成分が溶融し、該熱接着性短繊維同士の交差点や該熱接着性短繊維と前記非弾性捲縮短繊維との交差点が融着する。その際、前記融点差が２５℃未満では、加工温度が非弾性捲縮短繊維の融点温度に近くなるため、非弾性捲縮短繊維の物性や捲縮特性、または繊維構造体のクッション性が低下するおそれがあり、また、成型時の収縮率も大きくなるおそれがあり好ましくない。
【００１８】
かかる熱接着性短繊維を構成する繊維としては、共重合ポリエステル系繊維、熱可塑性エラストマー繊維、ポリオレフィン系繊維、ポリビニルアルコール系繊維、熱融着成分と芯成分とで形成される複合形態を有する複合繊維などが例示される。特に、熱融着成分を有する複合繊維は形態保持安定性や、成形性が優れているので好ましい。繰返し圧縮変形を受け、圧縮量すなわち変形量が大きいクッション用途では、固着点（融着点）に変形応力が加わったとき変形が容易で、変形応力が除かれたときは歪みを残さずに復元することが好ましい。繊維構造体に大きな変形量が加わるときは、かかる繊維構造体に含まれる固着点には、さらに大きな角度変化や伸張、ねじれ等の力が加わる。このため、熱融着成分を形成する低融点ポリマーが熱可塑性エラストマーであることが好ましい。
【００１９】
かかる熱可塑性エラストマーとしては、耐熱性があり、高温熱成型可能なポリエステル系エラストマーが特に好ましい。ポリエステル系エラストマーとしては熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコールネオペンチルグリコール、デカメチレングリコール等の脂肪族ジオールあるいは１，１−シクロヘキサンジメタノール、１，４−シクロヘキサンジメタノール、トリシクロデカンメタノール等の脂環式ジオール、またはこれらのエステル形成性誘導体などから選ばれたジオール成分の少なくとも１種、および平均分子量が約４００〜５０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体等のポリ（アルキレンオキサイド）クリコールのうち少なくとも１種から構成される三元共重合体を挙げることができる。
【００２０】
特に、非弾性捲縮短繊維との接着性や温度特性、強度の面からすればポリブチレン系テレフタレートをハード成分とし、ポリオキシブチレングリコールをソフトセグメントとするブロック共重合ポリエーテルエステルが好ましい。この場合、ハードセグメントを構成するポリエステル部分は、主たる酸成分がテレフタル酸、主たるジオール成分がブチレングリコール成分であるポリブチレンテレフタレートである。むろん、この酸成分の一部（通常３０モル％以下）は他のジカルボン酸成分やオキシカルボン酸成分で置換されていても良く、同様にグリコール成分の一部（通常３０モル％以下）はブチレングリコール成分以外のジオキシ成分で置換されていても良い。また、ソフトセグメントを構成するポリエーテル部分はブチレングリコール以外のジオキシ成分で置換されたポリエーテルであってよい。
【００２１】
また、熱接着性短繊維が複合繊維である場合、芯成分を形成するポリマーとしては、ポリエチレンテレフタレート、ポリトリメチレンテレフタレート、ポリブチレンテレフタレート、ポリヘキサメチレンテレフタレート、ポリテトラメチンテレフタレート、ポリ−１，４−ジメチルシクロヘキサンテレフタレート、ポリピバロラクトンまたはこれらの共重合体エステル等を使用できる。
なお、上述のポリマー中には、各種安定剤、紫外線吸収剤、増粘分岐剤、艶消し剤、着色剤、その他各種の改良剤等も必要に応じて配合されていてもよい。
【００２２】
また、熱接着性短繊維が複合繊維である場合、熱融着成分が、少なくとも１／２の表面積を占めるものが好ましい。重量割合は、熱融着成分と芯成分が、複合比率で３０／７０〜７０／３０の範囲にあるのが適当である。複合形態としては、少なくとも熱融着成分が表面に露出している限り特に限定されず、サイドバイサイド型、芯鞘型、偏心芯鞘型などが例示される。
【００２３】
前記の熱接着性短繊維において、単糸繊度としては２〜１７０ｄｔｅｘ（より好ましくは１〜１５ｄｔｅｘ、特に好ましくは２〜１０ｄｔｅｘ）が好ましく、繊維長は３８〜２５５ｍｍ、捲縮数は４〜７０個／２．５４ｃｍの範囲が好ましい。この範囲から外れると、混綿、ウエブ化などの工程安定性が悪くなるおそれがある。また、繊維構造体のクッション性能や圧縮耐久性が低下するおそれがある。
【００２４】
本考案において、繊維構造体は、上記の非弾性捲縮短繊維と熱接着性短繊維とが混綿されたウエブを積層した後に加熱処理することにより、該熱接着性短繊維同士が交差した状態で熱融着された固着点および／または該熱接着性短繊維と非弾性捲縮短繊維とが交差した状態で熱融着された固着点とが散在してなるものである。その際、非弾性捲縮短繊維と熱接着短繊維との重量比率は９０／１０〜１０／９０であることが肝要である。熱接着性短繊維の比率がこの範囲より小さい場合は、固着点が少なくなり、圧縮反発性、圧縮耐久性が低下するおそれがある。逆に、熱接着性短繊維の比率がこの範囲よりも大きい場合は、熱接着性短繊維の収縮のため、所望の成型物形状が得られにくくなるとともに、生産での品質管理が難しくなり好ましくない。
【００２５】
ここで、図１に模式的に示すように、ウエブの積層方向がマットレスの巾方向（すなわち、マットレスの長手方向と直交する方向であり、マットレスを使用する際、仰向けになった人体の左右方向である。）であることが肝要である。ウエブの積層方向をマットレスの巾方向とすることによりサイドアップ機能を有したベッドに対応して屈曲が容易となる。
【００２６】
また、前記熱接着性複合短繊維と前記非弾性捲縮短繊維とが繊維構造体の厚さ方向に配列していることが好ましい。ここで、「厚さ方向に配列している」とは、図３に示すように繊維構造体の厚さ方向に対して平行に配列されている繊維の総本数を（Ｔ）とし、繊維構造体の厚さ方向に対して垂直に配列されている繊維の総本数を（Ｗ）とするとき、Ｔ／Ｗが１．５以上であることである。
【００２７】
また、前記繊維構造体において、少なくとも１表面にマットレスの巾方向に溝が形成されていることが好ましい。特に、繊維構造体の上表面または下表面において、複数の溝が巾方向に形成されていると、溝が形成された表面が、人体側とは反対側となるように（すなわち、マットレス裏面となるように）マットレスを使用すると、ベッドの背上げ機能に対応して屈曲が容易になる。
【００２８】
その際、前記溝において、深さが２０〜３０ｍｍの範囲内であることが好ましい。また、隣りあう溝の間隔が溝の中心線間隔（Ｗ）で５０〜１００ｍｍの範囲内であることが好ましい。また、溝巾としては２〜２０ｍｍの範囲内であることが好ましい。前記溝がかかる範囲内であると、クッション性への影響が少なく好ましい。なお、溝形状はＶ字溝、凹型溝などいずれでもよい。
【００２９】
前記の繊維構造体は例えば以下の製造方法により製造することができる。まず、前記のような非弾性捲縮短繊維と熱接着性複合短繊維とを重量比率で９０／１０〜１０／９０となるように混綿したウエブを用意する。
【００３０】
次いで、該ウエブを必要に応じて遠赤外線や熱風ヒータ等で仮融着し、所定の密度および厚さに応じて積層した後、金型に入れ、次いで、蒸気釜を用いて５０Ｔｏｒｒ以下に減圧した後に一定時間湿熱処理し、その後冷却乾燥する方法が好ましい。その際、ウエブの積層方向がマットレスの巾方向であることが肝要である。
【００３１】
ここで、繊維構造体を構成する繊維を繊維の厚さ方向に配列させるため、特開２００７−３０８８３１号公報の図２に示すような熱処理機（市販のものでは、Ｓｔｒｕｔｏ社製Ｓｔｒｕｔｏ設備など）を用いて、ウエブを駆動ローラにより加熱ローラが低融点ポリマーの融点以上に設定された熱風サクション式熱処理機内に押し込むことでアコーデオン式に折りたたむことによりウエブを積層した後加熱してもよい。
【００３２】
また、マットレス用繊維構造体の上表面または下表面に複数の溝を形成する場合は、前記金型の上下２枚のプレートのうちどちらか１枚のプレートに、溝に対応する山型または凸型の突起部を設けた上下２枚のプレート間に圧縮保持させ、加熱する方法が好ましい。または、前記繊維構造体を必要に応じて重ね合わせた後、上下２枚のプレートのうちどちらか１枚のプレートに、溝に対応する山型または凸型の突起部を設けた上下２枚のプレート間に圧縮保持させ、加熱してもよい。
【００３３】
かくして得られた繊維構造体において、密度は２０〜５０ｋｇ／ｍ3の範囲が好ましい。繊維構造体の密度が該範囲よりも小さいと、反発性や圧縮耐久性が低下するおそれがある。逆に、繊維構造体の密度が該範囲よりも大きいと、硬くなるおそれがある。また、繊維構造体の厚さとしては４０〜１００ｍｍであることが好ましい。繊維構造体の厚さが４０ｍｍより小さいとクッション性が十分発現されないおそれがある。逆に、繊維構造体の厚さが１００ｍｍよりも大きいと、取扱い性が損なわれるおそれがある。
【００３４】
繊維構造体の形状については、平板状や直方体状に限定されず円板状など任意の形状でもよい。また、通常の撥水加工、防炎加工、難燃加工、マイナスイオン発生加工など公知の機能加工が付加されていてもさしつかえない。
【００３５】
本考案の繊維構造体において、ウエブの積層方向がマットレスの巾方向であるので、サイドアップ機能を有したベッドに対応して屈曲が容易となる。また、繊維構造体の上表面または下表面において、複数の溝が巾方向に形成されているとベッドの背上げ機能に対応して屈曲が容易になる。
【００３６】
次に、本考案のマットレスは前記の繊維構造体を含むマットレスである。その際、前記の繊維構造体単独または複数重ね合わせてマットレスを構成してもよい。さらには、織物、編物、不織布などの布帛を積層することは好ましいことである。かかる布帛としては、立体編物が好ましい。特に、マットレスの巾方向に溝が形成されている表面とは反対側の表面に立体編物が積層されていると、優れた通気性、クッション性、高外観が得られ好ましい。なお、かかる立体編物としては、表裏二層の編物（好ましくはメッシュ）と該二層の編物を連結するモノフィラメントによる連結糸とから構成された、厚さ２〜５０ｍｍ立体編物が好ましい。市販のものでは、例えば、旭化成社製のフユ―ジョン（登録商標）などが好ましい。
【００３７】
なお、繊維構造体に他の布帛を積層する場合は、接着剤により布帛を繊維構造体に貼り合わせてもよいが、ウエブと布帛とを同時に金型に入れて湿熱処理するか、または、ウエブと布帛とを積層した状態で上下２枚のプレート間に圧縮保持させ、加熱することにより熱接着させることが好ましい。
【００３８】
本考案のマットレスにおいて、布帛以外の付属品を付加してもよい。布帛からなる被覆材で被覆することも好ましい。また、マットレスの形状についても平板状に限定されず任意の形状でもよい。さらには、通常の撥水加工、防炎加工、難燃加工、マイナスイオン発生加工など公知の機能加工が付加されていてもさしつかえない。
【００３９】
本考案のマットレスにおいて、繊維構造体は前記のような非弾性捲縮短繊維と熱接着性複合短繊維とで構成されるので、弾力性とクッション性に優れ、しかも水洗濯後に乾燥しやすい、さらには、使用後にメルトして再び新たな繊維や成型プラスチック等にリサイクル可能であり、燃焼する際、有毒ガスの発生が少ないという優れた効果を有する。
【００４０】
本考案のマットレスは、医療用マットレス、介護用マットレスとして特に好適に使用できるが、これら以外の用途に用いてもさしつかえない。その際、マットレスの巾方向に溝が形成された表面がマットレス裏面（すなわち、人体側とは反対側表面）となるように用いることが好ましいが、表裏を逆にして用いてもよい。
【実施例】
【００４１】
以下、本考案を実施例により詳しく説明するが、本考案はこれに限定されるものではない。なお、実施例中の各測定項目は下記の方法で測定した。
【００４２】
（１）融点
Ｄｕ Ｐｏｎｔ社製 熱示差分析計９９０型を使用し、昇温２０℃／分で測定し、融解ピークをもとめた。融解温度が明確に観測されない場合には、微量融点測定装置（柳本製作所製）を用い、ポリマーが軟化して流動を始めた温度（軟化点）を融点とする。なお、ｎ数５でその平均値を求めた。
【００４３】
（２）固有粘度
オルトクロルフェノールを溶媒として３５℃で測定した。なお、ｎ数５でその平均値を求めた。
【００４４】
（３）捲縮数、捲縮率
ＪＩＳ Ｌ １０１５に記載の方法により測定した。なお、ｎ数５でその平均値を求めた。
【００４５】
（４）クッション性
熟練者１０名が、マットレスの上に仰向けに寝て、クッション性について下記判定基準に基いて官能評価を行った。４級：極めて良好（弾力性がある）、３級：やや良好（やや弾力性がある）、２級：やや不良（やや硬い）、１級：不良（硬い）
【００４６】
（５）蒸れ防止性
温度２５℃、湿度６５％ＲＨの部屋の中で熟練者１０名が１０分間歩行運動をした後、マットレスの上に仰向けに寝て、下記判定基準に基づいて官能評価を行った。
４級：極めて良好（弾力性がある）、３級：やや良好（やや弾力性がある）、２級：やや不良（やや硬い）、１級：不良（硬い）
【００４７】
（６）背上げ対応性
フランスベッド株式会社製サイドアップベッド（品番ＦＢＳＵ−７２０・３２ＴＤ）にマットレスを載せ、身長１７５ｃｍ、体重６５ｋｇの男性が仰向けに寝た状態で背上げ角度のみを７０度としたときに、ベッド床板の背上げ屈曲点から伸ばした線がマットレス裏面対して直角なる様に長さ（Ｌ１）を計測し、下記判定基準により評価を行った。
対応性有り：Ｌ１≦７０ｍｍ、対応性無し：Ｌ１＞７０ｍｍ
【００４８】
（７）サイドアップ対応性
フランスベッド株式会社製サイドアップベッド（品番ＦＢＳＵ−７２０・３２ＴＤ）にマットレスを載せ、身長１７５ｃｍ、体重６５ｋｇの男性が仰向けに寝た状態で背上げ角度を７０度、サイドアップ角度を４０度としたときに、ベッド床板のサイドアップ屈曲点から伸ばした線がマットレス裏面対して直角なる様に長さ（Ｌ２）を計測し、下記判定基準により評価を行った。
対応性有り：Ｌ２≦７０ｍｍ、対応性無し：Ｌ２＞７０ｍｍ
【００４９】
（８）乾燥性
温度２０℃、湿度６５％の環境に２４時間放置したクッション材用繊維成型体をタテ１０ｃｍ、ヨコ１０ｃｍの大きさに切り重量を測定（Ａ）。この繊維クッション材を１分間水中に浸漬後、遠心脱水機に１分間いれて水を切った後に重量を測定（Ｂ）。さらに温度２０℃、湿度６５％ＲＨの雰囲気下に放置して１時間後の重量を測定（Ｃ）。以上の測定した重量を用いて以下の計算式により乾燥率を求めた。
乾燥率（％）＝（１−（Ｃ−Ａ）／（Ｂ−Ａ））×１００
【００５０】
（９）Ｔ／Ｈ
繊維クッション材を厚さ方向に切断し、その断面において、厚さ方向に対して平行に配列されている繊維（図３において０°≦θ≦４５°）の総本数を（Ｔ）とし、繊維クッシ
ョン材の厚さ方向に対して垂直に配列されている繊維（図３において４５°＜θ≦９０°
）の総本数を（Ｈ）としてＴ／Ｈを算出した。なお、本数の測定は、任意の１０ヶ所につ
いて各々３０本の繊維を透過型光学顕微鏡で観察し、その数を数えた。Ｔ／Ｗが１．５以上の場合、「繊維が厚さ方向に配列している。」とした。
【００５１】
［実施例１］
テレフタル酸とイソフタル酸とを８０／２０（モル％）で混合した酸成分とブチレングリコールとを重合し、得られたポリブチレン系テレフタレート３８重量％を更にポリテトラメチレングリコール（分子量２０００）６２重量％と加熱反応させ、ブロック共重合ポリエーテルポリエステルエラストマーを得た。この熱可塑性エラストマーの融点は１５５℃であった。この熱可塑性エラストマーを鞘（シース）に、ポリブチレンテレフタレート（融点２２４℃）を芯（コア）に、シース／コアの重量比で７０／７０なるように紡糸して偏心シース・コア型複合繊維を得た。得られた複合繊維を２．０倍に延伸したのち、８０℃で乾燥し捲縮を発現させたのち、油剤を付与し、５１ｍｍに切断することにより、熱接着性短繊維を得た。該熱接着性短繊維において、単糸繊度は７．３ｄｔｅｘ、捲縮数は１３個／２．５４ｃｍ、捲縮率は３０％であった。
【００５２】
次いで、該熱接着性短繊維３０重量％と、非弾性捲縮短繊維として常法にて得られたポリエチレンテレフタレート短繊維（単糸繊度７．３ｄｔｅｘ、繊維長６４ｍｍ、捲縮数９個／２．５４ｃｍ、捲縮率３４％、断面形状は丸中空、融点２５６℃）７０重量％とを混綿し、通常のカード機でウエブを作製し、Ｓｔｒｕｔｏ社製Ｓｔｒｕｔｏ設備を用いて、ローラ表面速度２．５ｍ／分の駆動ローラにより、熱風サクション式熱処理機（熱処理ゾーンの長さ５ｍ、移動速度１ｍ／分）内へ押し込むことでアコーデオン式に折り畳むことにより積層し、１９０℃×５分間処理し厚み３０ｍｍ、目付け４６０ｇ／ｍ2の、非弾性捲縮短繊維および熱接着性短繊維が繊維構造体の厚さ方向に配列している繊維構造体を得た。その際、ウエブの積層方向をマットレスの巾方向とした（すなわち、アコーデオン状折り畳みの折り目方向がマットレスの長手方向となるようにした。）。
【００５３】
次いで、該繊維構造体を４枚上下に重ね合わせた後、上下２枚のプレート間６０ｍｍの間に圧縮保持させ、加熱成形した。その際、下のプレートにはその繊維構造体が当設する面に７０ｍｍ間隔に厚さ５ｍｍ、高さ３０ｍｍの突起部をマットレスの幅方向に垂直に立てて設けておくことにより、図２に示すような、繊維成型体の１表面にのみ溝（深さ３０ｍｍ）がマットレスの幅方向（隣り合う溝の間隔は７０ｍｍ）に設けられた繊維構造体を作製し、該繊維構造体単独でマットレスとした。
得られたマットレスはクッション性に優れ、蒸れにくく、ベッドの背上げ機能、サイドアップ機能の双方に対応して容易に屈曲するものであり、医療用マットレスとして、また介護用マットレスとして好適であった。
【００５４】
［実施例２］
実施例１において繊維構造体を加熱成型する際の下のプレートにおいて、繊維構造体が当設する面をフラットなものとした。これにより繊維構造体の上表面および下表面ともフラットな形状としたこと以外は実施例１と同様に繊維構造体を作製し、該繊維構造体単独でマットレスとした。
得られたマットレスは実施例１と同等のクッション性および蒸れ難さを有したが、背上げ機能に対応した屈曲性は実施例１より劣るものであった。評価結果を表１に示す。
【００５５】
［比較例１］
実施例１において、ウエブをアコーデオン状に折り畳むかわりに、ウエブをマットレスの厚さ方向に積層した後、１９０℃×５分間処理し厚み３０ｍｍ、目付け４６０ｇ／ｍ2の繊維構造体を得て、該繊維構造体を４枚上下に重ね合わせて実施例１と同様にマットレスを作製した。
得られたマットレスは実施例１と同等のクッション性および蒸れ難さを有したが、サイドアップ機能に対応した屈曲性は実施例１より劣るものであった。
【００５６】
【表１】
0003172502.tif 000003
【符号の説明】
【００５７】
１：ウエブ
２：互に隣りあるウエブ間の界面（ウエブアコーデオン状折り畳みの折り目）
３：マットレスの巾方向に形成された溝
【図１】
0003172502.tif 000004
【図２】
0003172502.tif 000005
【図３】
0003172502.tif 000006